(57)【要約】【課題】本発明は、耐久性に優れた難燃性とマイナスイオン発生性、抗菌性、防カビ性など他の機能を兼ね備え、かつ、塩素元素や臭素元素などのハロゲン元素を含まないポリエステル系繊維構造物の製造方法を提供せんとするものである。【解決手段】本発明のポリエステル系繊維構造物の製造方法は、ポリエステル系繊維を下記（Ａ）〜（Ｄ）から選ばれた少なくとも１種の難燃性化合物で２段処理するに際し、第２段目の処理をする際に、下記（Ｄ）の難燃性化合物を主体とする難燃性化合物組成物と機能性薬剤との混合組成物で処理することを特徴とするものである。（Ａ）：【化１】2004244769.tif 000028（Ｂ）：【化２】2004244769.tif 000029（Ｃ）：【化３】2004244769.tif 000030（Ｄ）：【化４】2004244769.tif 000031【選択図】なし【特許請求の範囲】
【請求項１】
ポリエステル系繊維を下記（Ａ）〜（Ｄ）から選ばれた少なくとも１種の難燃性化合物で２段処理するに際し、第２段目の処理をする際に、下記（Ｄ）の難燃性化合物を主体とする難燃性化合物組成物と機能性薬剤との混合組成物で処理することを特徴とするポリエステル系繊維構造物の製造方法。
（Ａ）：
【化１】
2004244769.tif 000024
（Ｂ）：
【化２】
2004244769.tif 000025
（Ｃ）：
【化３】
2004244769.tif 000026
（Ｄ）：
【化４】
2004244769.tif 000027
【請求項２】
第２段目の難燃性化合物組成物に含まれる化合物（Ｄ）の比率が、５０重量％以上である請求項１記載のポリエステル系繊維構造物の製造方法。
【請求項３】
第２段目の難燃性化合物組成物に含まれる化合物（Ｄ）の比率が、７０重量％以上である請求項１記載のポリエステル系繊維構造物の製造方法。
【請求項４】
該難燃性化合物の付着量が、０．５〜６．０重量％である請求項１〜３のいずれかに記載のポリエステル系繊維構造物の製造方法。
【請求項５】
該難燃性化合物の付着量が、１．０〜３．０重量％である請求項１〜３のいずれかに記載のポリエステル系繊維構造物の製造方法。
【請求項６】
該機能性薬剤が、マイナスイオン発生剤、制菌剤、抗菌剤、消臭剤から選ばれた少なくとも１種である請求項１〜５のいずれかに記載のポリエステル系繊維構造物の製造方法。
【請求項７】
請求項１〜６のいずれかに記載のポリエステル系繊維構造物の製造方法によって得られる繊維構造物の難燃性能が、ＪＩＳ  Ｌ  １０９１  （カーテン、布団側地の規格）に合格するものであるポリエステル系繊維構造物の製造方法。
【請求項８】
請求項１〜７のいずれかに記載のポリエステル系繊維構造物の製造方法によって得られる繊維構造物が、衣料、カーテン、寝具、壁装材、車輌内装材、パーテーション、空間仕切膜、シート材から選ばれた少なくとも１つの用途に用いられるものであるポリエステル系繊維構造物の製造方法。
【発明の詳細な説明】
【０００１】
【発明の属する技術分野】
本発明は、耐久性に優れた難燃性を有し、さらにはマイナスイオン、抗菌、防カビ、消臭など他の機能も兼ね備えた繊維構造物に関する。さらにに詳しくは、塩素、臭素元素を含まない予め難燃処理された繊維表面に、塩素、臭素元素を含まない難燃性樹脂をバインダーとして、他の機能を有する物質が繊維表面に付着しているもので、燃焼時に有毒性物質が発生しにくい難燃性繊維構造物に関する。
【０００２】
【従来の技術】
近年、繊維製品を難燃化するのに、地球環境保護の観点から、燃焼時にダイオキシンなどの有害物質が発生しにくい難燃機構の要望が高まると共に、安全性で快適な生活環境の消費者ニーズの高まりから、難燃性と他の機能、例えばマイナスイオン発生、抗菌性、防カビ性、消臭性などとの機能を兼ね備えた繊維製品の要求が高まっている。
【０００３】
従来、ポリエステル系繊維の難燃化は、例えば、分散剤を用いて、１，２，５，６，９，１０−へキサブロモシクロドデカンのような臭素化シクロアルカンを難燃剤として水に分散させてなる難燃性加工剤をポリエステル繊維布帛に付着させる方法が知られている（特許文献１参照）。かかる難燃性ポリエステル繊維に他機能を複合化する場合は、機能性薬剤の洗濯耐久性などを高めるためにバインダー樹脂に混合して繊維表面に含有させる方法が知られている（特許文献２参照）。しかしながら、かかる機能性薬剤とバインダーの付着はポリエステル系繊維の難燃性を大幅に低下させる重大な欠点があるので、繊維の難燃性を強化するために多量の難燃剤を含有させたり、バインダー樹脂に難燃剤を混合するなどの処置が必要となり、機能性薬剤の性能低下、洗濯耐久性の低下、染色堅牢度の低下などを誘発するものである。またかかる方法による難燃性の付与を行えば、そのようなポリエステル繊維布帛が燃焼したとき、有害なハロゲン化ガスが発生し、これが環境に有害な影響を及ぼす等の問題がある。
【０００４】
【特許文献１】特公昭５３−８８４０号公報
【０００５】
【特許文献２】特開平０５−１９５４４３号公報
【０００６】
【発明が解決しようとする課題】
本発明は、かかる従来技術の背景に鑑み、耐久性に優れた難燃性とマイナスイオン発生性、抗菌性、防カビ性など他の機能を兼ね備え、かつ、塩素元素や臭素元素などのハロゲン元素を含まないポリエステル系繊維構造物の製造方法を提供せんとするものである。
【０００７】
【課題を解決するための手段】
本発明は、かかる課題を解決するために、次のような手段を採用するものである。すなわち、本発明のポリエステル系繊維構造物の製造方法は、ポリエステル系繊維を下記（Ａ）〜（Ｄ）から選ばれた少なくとも１種の難燃性化合物で２段処理するに際し、第２段目の処理をする際に、下記（Ｄ）の難燃性化合物を主体とする難燃性化合物組成物と機能性薬剤との混合組成物で処理することを特徴とするものである。
（Ａ）：
【化５】
2004244769.tif 000002
【０００８】
（Ｂ）：
【化６】
2004244769.tif 000003
【０００９】
（Ｃ）：
【化７】
2004244769.tif 000004
【００１０】
（Ｄ）：
【化８】
2004244769.tif 000005
【００１１】
【発明の実施の形態】
本発明は、前記課題、すなわち耐久性に優れた難燃性とマイナスイオン発生性、抗菌性、防カビ性など他の機能を兼ね備え、かつ、塩素元素や臭素元素などのハロゲン元素を含まないポリエステル系繊維構造物の製造方法について鋭意検討し、特定な難燃性化合物で処理されたポリエステル繊維表面に、特定な難燃性化合物と機能性薬剤の混合組成物で処理してみたところ、かかる課題を一挙に解決することを究明したものである。
【００１２】
本発明は、かかる特定な難燃性化合物として、下記一般式で示される（Ａ）〜（Ｄ）の難燃性化合物から選ばれた少なくとも１種の難燃性化合物で２段処理するものであり、かつ、第２段目の処理をする際に、下記（Ｄ）の難燃性化合物を主体とする難燃性化合物組成物と機能性薬剤との混合組成物で処理するところに特徴を有するものである。
（Ａ）：
【化９】
2004244769.tif 000006
【００１３】
（Ｂ）：
【化１０】
2004244769.tif 000007
【００１４】
（Ｃ）：
【化１１】
2004244769.tif 000008
【００１５】
（Ｄ）：
【化１２】
2004244769.tif 000009
【００１６】
本発明のポリエステル系繊維としては、ポリエチレンテレフタレート、ポリブチレンテレフタレート、ポリプロピレンテレフタレート、ポリヘキサメチレンテレフタレートなどが好ましく使用される。また、他の成分と共重合したものも使用することができ、他成分としてはイソフタル酸、５−ナトリウムイソフタル酸、アジピン酸、メトキシポリオキシメチレンエチレングリコール、トリフェニルホスフェート、エチレンジメチルホスホン酸などである。本発明のポリエステル系繊維構造物は上記ポリエステル系繊維からなる織物、編物、不織布、紐およびロープなどであり特に限定することなく使用することができる。本発明の繊維構造物には、本発明の効果を阻害しない範囲で、他の合成繊維や半合成繊維、天然繊維を混入することができる。合成繊維としてはポリアミド系繊維、アクリル系繊維、ポリビニルアルコール系繊維、ポリエチレン系繊維、ポリプロピレン系繊維など、半合成繊維としてはアセテート系繊維、レーヨンなど、天然繊維としては絹、木綿、麻、羊毛などが例示される。
【００１７】
本発明に用いる難燃性化合物としては、環境保護の観点から塩素、臭素元素からなるハロゲン元素を含まず、且つ難燃性とバインダー機能との２つの機能を併せ持つ化合物であり、特に下記式で示されるＡ〜Ｄの難燃性化合物の少なくとも１種が好ましく用いられる。
（Ａ）：
【化１３】
2004244769.tif 000010
【００１８】
（Ｂ）：
【化１４】
2004244769.tif 000011
【００１９】
（Ｃ）：
【化１５】
2004244769.tif 000012
【００２０】
（Ｄ）：
【化１６】
2004244769.tif 000013
【００２１】
本発明に用いる難燃化合物（Ａ）の代表的な化合物の具体例としては、レゾルシノールビス（ジフェニルホスフェート）、レゾルシノールビス（ジキシリルホスフェート）、レゾルシノールビス（ジクレジルホスフェート）、ビスフェノールＡビス（ジフェニルホスフェート）、ビスフェノールＳビス（ジフェニルホスフェート）等を好ましく用いることができる。
【００２２】
また、難燃化合物（Ｂ）の代表的な化合物の具体例としては、下記に示す芳香族ジフォスフェート類を好ましく用いることができる。
【００２３】
【化１７】
2004244769.tif 000014
【００２４】
【化１８】
2004244769.tif 000015
【００２５】
【化１９】
2004244769.tif 000016
【００２６】
また、難燃化合物（Ｃ）の代表的な化合物の具体例としては、トリフェニルホスフェート、ジフェニルクレジルホスフェート、クレジルジフェニルホスフェート、ジフェニルオクチルホスフェート、キシレニルジフェニルホスフェート、ｔ−ブチルフェニルホスフェート等を好ましく用いることができる。
【００２７】
また、難燃性化合物（Ｄ）の化合物としては、下記に示すホスフィン酸誘導体からなるジカルボン酸成分単位と、芳香族ジカルボン酸成分単位とからなるジカルボン酸成分単位とジオール成分単位とを構造単位として構成される線状ポリエステルであって、このようなポリエステルは、従来より知られているポリエステルの製造法、即ち、上記ジカルボン酸成分に対応するジカルボン酸成分と上記ジオール成分単位に対応するジオール成分とを重縮合させることによって得ることができる。
【００２８】
かかる難燃性化合物（Ｄ）の化合物の具体例としては、三洋化成（株）から上市されている「ファイヤータードＥ−０６」（Ｒ）（固形分４０重量％）を好ましく用いることができる。
【００２９】
【化２０】
2004244769.tif 000017
【００３０】
本発明は、上記難燃性化合物の少なくとも１種を使用して、ポリエステル系繊維を難燃化し、さらに該難燃性化合物（Ｄ）の化合物をバインダー樹脂として機能性薬剤を繊維表面に固着、含有させるものであり、１段目の加工と２段目の加工に用いる難燃性化合物が同一であっても異なっていても良いが、特に２段目の処理に関しては、上記難燃性化合物の中でも、特に機能性薬剤を保持するバインダー機能に優れた難燃性化合物（Ｄ）を主体とする組成物であることが、耐揉み性、耐洗濯性、堅牢度などの耐久性の面で好ましく、特に、難燃性化合物（Ｄ）と難燃性化合物（Ａ）〜（Ｃ）であることが難燃安定性の面で好ましい。該組成物中の難燃性化合物（Ｄ）と難燃性化合物（Ａ）〜（Ｃ）の比率は、好ましくは５／５以上であり、より好ましくは７／３以上である。難燃性化合物（Ｄ）と難燃性化合物（Ａ）〜（Ｃ）の比率が上記範囲外である場合、つまり難燃性化合物（Ｄ）が難燃性化合物（Ａ）〜（Ｃ）よりも少ない場合では、難燃性化合物（Ｄ）のもつ優れたバインダー機能や、耐揉み性、耐洗濯性、堅牢度などの耐久性向上効果を発揮させることができないとか、粘着性が強くなり、風合いが低下する傾向がでてくる。
【００３１】
本発明のポリエステル繊維構造物の加工方法は、１段目の加工でＡ〜Ｄの難燃性化合物で予めポリエステル系繊維構造物を難燃化し、さらに２段目として、該難燃性化合物（Ｄ）を主体とする機能性薬剤含有組成物を用いて、該ポリエステル系繊維表面に機能性薬剤を含有させる処理を施すものである。このとき、該ポリエステル系繊維構造物のトータルの該難燃性化合物の付着量としては、好ましくは１．０〜１０重量％、より好ましくは２．０〜５．０重量％であるのがよい。すなわち、難燃性化合物の付着量が１．０重量％未満では安定した難燃性を付与できない場合がある。
【００３２】
１段目の予めポリエステル系繊維構造物を難燃化する方法としては、浴中処理法にて難燃性化合物を含む水系浴で難燃性化合物を繊維の中に吸尽させたり、あるいは繊維表面に吸着させるか、あるいは、パッド−ドライ法にて該難燃化合物の水系液または溶剤液に該繊維構造物を浸漬してマングルで絞り、所定の付着量に調整して乾燥、熱処理するか、あるいは、該液をグラビアコーター、ナイフコーターなどを使用して塗工する方法などを採用することができる。好ましい加工方法として、浴中処理法の一態様としては、水に分散させた難燃性化合物の分散液中で、１００℃以上の温度でポリエステル系繊維構造物に吸着処理する方法が採用され、通常の繊維加工で用いられる染色機などの加工装置を用いて、たとえば、常温から４０℃以上１４０℃以下の温度に昇温した後、１０〜９０分程度保持するなどの手段で加工することができる。また、染色液中に該難燃性化合物を投入して、染色と難燃加工を同時に行うこともできる。この場合、ポリエステル系繊維構造物への吸尽効率を考慮して、該難燃性化合物がポリエステル系繊維構造物に対して好ましくは０．５重量％以上、より好ましくは１．０〜４．０重量％吸尽されるように投入量を調整するのがよい。すなわち、吸尽量が０．５重量％未満では、難燃性が不安定になる可能性があり、また、吸尽量が４．０重量％を越えても、難燃性能は飽和状態になり、それ以上の著しい向上が見られず、逆にコストや風合いの面で好ましくない。上記浴中処理法において、該難燃性化合物の水分散体（固形分  ４０重量％）を用いる場合、処理液濃度を１０〜３０％ｏｗｓにすることで上記吸尽量を達成することができる。また、その他通常の染色に使用される染料、ｐＨ調整剤、均染剤などを適宜添加することもできる。
【００３３】
次に、２段目の加工として、上記の予め難燃化したポリエステル系繊維構造物の表面に、該難燃性化合物（Ｄ）をバインダーとして機能性薬剤を含有させる方法としては、上記の予め難燃処理されたポリエステル系繊維構造物を、該難燃性化合物（Ｄ）を主体とする機能性薬剤含有組成物の水系液または溶剤液からなる処理液に、浸漬してマングルで絞り、所定の付着量に調整して、乾燥、熱処理したり、該処理液をグラビアコーター、ナイフコーターなどを使用して塗工する方法などを採用することができる。中でも、パッド−ドライ法により、該処理液にポリエステル繊維構造物を、浸漬し、マングルで脱液した後、１００℃以上で乾燥し、その後、１５０℃以上でキュアする処理する方法が好ましく採用される。
【００３４】
また、このパッド−ドライ法において、ポリエステル系繊維構造物への機能性薬剤含有組成物の付着量としては、好ましくは０．１重量％以上、さらに好ましくは０．５〜６．０重量％の範囲内となるように、濃度調整するのがよい。すなわち、付着量が０．１重量％未満であれば、機能性が不十分であり、６．０重量％を越えると、風合いが粗硬になったり、コスト面での問題点が発生したりする場合がある。
【００３５】
機能性薬剤含有組成物の機能性薬剤の量は、必要とされる機能、性能に応じて適宜添加することができるが、かかる難燃性樹脂組成と機能性薬剤の比率としては、９７／３〜２０／８０であり、好ましくは９０／１０〜５０／５０であるのがよい。機能性薬剤の比率がが３以下では、その機能を十分に発揮することが難しく、また８０を越えると、バインダー樹脂の含有量が低すぎて固着効果が低下し、耐久性が低下する問題がある。
【００３６】
上記パッドードライ法における一様態として、、難燃性化合物（Ｄ）を固形分で１．２重量％と、機能性薬剤として、制菌剤（２−ピリジルチオール−１−オキシド亜鉛）を固形分で０．２重量％含む処理液（総固形分  １．４重量％）にて、絞り率８０％で処理することで上記付着量を達成することができる。
【００３７】
また、本発明の難燃性化合物組成物中に、本発明の効果を阻害しない範囲で他の難燃性化合物、例えば燐酸エステル系、燐酸アミド系、アミドホスファゼン系、水酸化アルミニウム、水酸化マグネシウムなどを混合しても良い。
【００３８】
繊維構造物をあらかじめ難燃処理しないで、機能性化合物と難燃性化合物の混合物で処理する方法もあるが、かかる方法は、多量の難燃性化合物を一度に付着させることになり、機能性化合物の性能が発現しにくかったり、洗濯などの耐久性が低下したり、風合いが粗硬になったりあるいはネチャツキが発生したりする場合がある。
【００３９】
本発明の機能性薬剤とは、マイナスイオン発生剤、抗菌剤、防カビ剤、消臭剤、耐候剤、防汚剤、柔軟剤、着色剤、制電剤など通常、各種性能、機能を付与するために使用される加工剤であり、中でも安全性、快適性等の観点からマイナスイオン発生剤、抗菌剤を好ましく使用する。本発明のマイナスイオン発生剤はマイナスイオンが発生することが知られている物質を使用することができ特に限定されるものではないが、多孔質泥、粘土、ケイソウ土、竹炭、木炭、ヤシガラ活性炭、石炭系活性炭、ゼオライト、パーライト等の無機多孔質物、中でも天然無機物の多孔質泥が好ましく使用でき、主に数千年前に、海中や湖中の各種ネクトン、プランクトン、藻類等が地殻変動で埋没、堆積されたと推定される泥で、特定の地域に分布している物が好ましく用いられる。例えば、滋賀県甲賀群信楽町の山中の断層に含まれている泥は、二酸化ケイ素と酸化アルミニウムが含まれていることが多く、多孔質構造になりやすい。また、モナザイト、バストネサイト、トルマリンなどの天然放射性稀有元素を含む無機物や、松鉱石、レアアース鉱石等も使用することができる。かかる無機物は微粒子であることがマイナスイオンの発生効率、風合い等から好ましく、平均粒子径で０．０１〜５μｍが良い。
【００４０】
本発明に使用される抗菌剤としては、銅、亜鉛などの無機系抗菌剤、第四級アンモニウム塩系やピリジン系などの有機系抗菌剤であり、中でもピリジン系抗菌剤が好ましく使用される。かかる抗菌剤としては、２−クロロ−６−トリクロロメチルピリジン、２−クロロー４−トリクロロ−６−メトキシピリジン、２−クロロー４−トリクロロ−６−（２−フリルメトキシ）ピリジン、ジ（４−クロロフェニル）ピリジルメタノール、２，３，５−トリクロロ−４−（ｎ−プロピルスルホニル）ピリジン、２−ピリジルチオール−１−オキシド亜鉛、ジ（２−ピリジルチオール−１−オキシド）などであり、その中でも繊維との親和性、対象菌種の広さ、ハロゲン元素を含まないなどから２−ピリジルチオール−１−オキシド亜鉛が好ましい。
【００４１】
本発明の製造方法から得られた繊維構造物は防炎性を有するものであり、その防炎性能は、好ましくはＪＩＳ  Ａ  １０９１で規定される方法で、Ａ−１法  区分３により残炎、残じん、炭化長、炭化面積、Ｄ法  区分２により接炎回数の評価を行い、両方とも合格であるものがよく、衣料、寝具、カーテン、空間仕切膜、車輌内装材、パーテーション、壁装材およびシート材などの用途に最適な素材として使用されるものである。
【００４２】
【実施例】
以下、実施例により本発明を詳細に説明するが、本発明はこれらに限定されるものではない。また、実施例中の品質評価は次の方法で実施した。
＜難燃性＞
ＪＩＳ  Ｌ  １０９１  Ａ−１法に基づく着炎３秒条件で炭化面積、残炎時間、  残塵時間の測定と、ＪＩＳ  Ｌ  １０９１  Ｄ法で接炎回数を測定した。
＜マイナスイオンの測定＞
装置：ＡＩＲ  ＩＯＮ  ＣＯＵＮＴＥＲ（米・アルファＬＡＢ社製）
測定条件：温度２０℃±１℃、湿度５０  ±３％、室内広さ３ｍ×５ｍ×５ｍ、          測定時間５分、吸引量６０Ｌ／分、サンプル振動周期１秒、サンプル          サイズ２０ｃｍ×２０ｃｍ。
【００４３】
評価：測定時間５分後におけるマイナスイオンの平均発生量  個／ｃｃ。
＜抗菌性＞
ＳＥＫ（繊維製品新機能評価協議会）の定める制菌評価方法（統一試験法）で菌体はＭＲＳＡ臨床分離株を用いた。試験方法は、滅菌試料布に上記試験菌のブイヨン懸濁液を注加し、密閉容器中で３７℃、１８時間培養後の生菌数を計測し、殖菌数に対する菌数を求め、次の基準に従った。
【００４４】
ｌｏｇ（Ｂ／Ａ）＞１．５の条件下、ｌｏｇ（Ｂ／Ｃ）を菌数増減値差とし、２．２以上を合格とした。ただし、Ａは無加工品の接種直後分離回収した菌数、Ｂは無加工品の１８時間培養後分離回収した菌数、Ｃは加工品の１８時間培養後分離回収した菌数を表す。
＜染色堅牢度＞
ＪＩＳ  Ｌ  ０８４９の方法で乾式および湿式摩擦堅牢度を測定した。
＜洗濯耐久性＞
ドラム染色機を用いて、洗剤ザブ（花王製）０．２％濃度の洗濯液で温度４０±２℃、浴比１：５０で１０分間洗濯し、その後脱水し、オーバーフロー水洗を１０分間実施した。水洗後タンブラー乾燥機で２０分間乾燥した。これを洗濯１回として２０回繰り返した。
【００４５】
実施例１〜９、比較例１〜３
ポリエチレンテレフタレート１１０デシテックス、４８フィラメントの仮撚り加工糸を経糸、緯糸に使用した平織物を常法により精練、乾燥した後、１８０℃の温度でヒートセットした（目付２００ｇ／ｍ２  ）。該織物を次に示す条件で処理し、性能を評価した結果を表１に示した。
難燃性化合物として下記の化合物を使用した。
＜難燃性化合物の種類＞
繊維用難燃剤及び、バインダーとして、下記のものを使用した。
（Ａ）
【００４６】
【化２１】
2004244769.tif 000018
【００４７】
上記に示す分子構造を有する難燃性化合物の４０重量％濃度エマルジョン
（Ｂ）
【００４８】
【化２２】
2004244769.tif 000019
【００４９】
上記に示す分子構造を有する難燃性化合物の４０重量％濃度エマルジョン
（Ｃ）
上記に示す分子構造を有する難燃性化合物の４０％濃度エマルジョン
【００５０】
【化２３】
2004244769.tif 000020
【００５１】
（Ｄ）
ジメチルテレフタレート１２９部、エチレングリコール３１４部及び上記式のホスフイン酸誘導体からなるジカルボン酸のジメチルエステル１２７部（ジメチルテレフタレート：エチレングリコール：ホスフイン酸誘導体からなるジカルボン酸のジメチルエステルのモル比＝１：７．６：０．５１）に、上記ジメチルテレフタレートとホスフイン酸誘導体からなるジカルボン酸のジメチルエステルの合計重量に対して０．１重量％の酢酸マンガン、０．５重量％の酢酸リチウム及び０．０３重量％の三酸化アンチモンを触媒として混合し、常圧下、１６０〜２２０℃でエステル交換反応させた後、２４０℃で減圧下に重合させて、重量平均分子量５５００のポリエステルを得た。
【００５２】
【化２４】
2004244769.tif 000021
【００５３】
機能性薬剤として、下記の物質を使用した。
＜マイナスイオン発生無機物＞
福島県棚倉町の山中の断層に含まれている古代海洋腐植質泥をを平均粒子径０．５μｍに粉砕し、２０重量％濃度水分散液とした。
この泥の平均細孔半径は４５ｎｍで、比表面積は４１．０ｍ２／ｇであった。
【００５４】
また組成物について分析結果、主なものは二酸化ケイ素５６．２％、酸化アルミニウム１２．５％、酸化鉄４．３％、酸化カルシウム３．５％、酸化マグネシウム１．６％、イオウ１．０％、水分８．０％であった。
＜抗菌剤＞
２−ピリジルチオール−１−オキシド亜鉛の２０重量％濃度水分散液。
一段目の加工方法として下記条件で加工を行った。
＜浴中加工法＞
Ｓｕｍｉｋａｒｏｎ  Ｒｅｄ  ＳＥ−ＲＰＤ（住友化学製）（分散染料）２％ｏｗｆと所定の濃度の上記難燃性化合物水分散液を含むの染色浴で、浴比１：１０、１３０℃×４５分の染色を行い、Ｍｉｎｅｘ  ＷＴＳ  （明成化学製洗浄剤）  ２ｇ／ｌハイドロサルファイトコンク  １ｇ／ｌソーダ灰  ２ｇ／ｌトリポリリン酸ソーダ  ２ｇ／ｌ浴比１：２０、８０℃×２０分間還元洗浄、水洗し、１７０℃でピンテンター  セットした。
二段目の加工方法として下記条件で加工を行った。
＜サーモゾル法＞
上記加工法にて難燃処理したポリエステル系繊維構造物を所定の濃度の上記難燃性化合物組成物の水分散液と所定の濃度の上記機能性薬剤の水分散液の混合処理液に浸漬し、マングルで絞って絞り率８０重量％にして所定の付着量に調整した後、１３０℃で乾燥、１７０℃でキュアして固着した。
【００５５】
【表１】
2004244769.tif 000022
【００５６】
【表２】
2004244769.tif 000023
【００５７】
表１、２から、本発明によるものは難燃性能と抗菌性またはマイナスイオン発生性を兼ね備えたもので、かつ堅牢度、風合いにも優れたものであることが判る。
【００５８】
【発明の効果】
本発明により、高度な難燃性と抗菌性またはマイナスイオン発生性、染色堅牢度を兼ね備えた、かつ難燃性化合物、機能性化合物には塩素元素や臭素元素が含まれないので環境に優しく、安全で快適な繊維構造物を提供することができる。
【００５９】
予め難燃処理された難燃ポリエステル系繊維表面に、難燃性化合物をバインダーとして機能性薬剤を含有させることを特徴とするポリエステル系繊維構造物であり、耐久性に優れた難燃性とマイナスイオン発生性、抗菌性、防カビ性など他の機能を兼ね備え、かつ、塩素元素、臭素元素を含まないポリエステル系繊維構造物を提供することを目的とする。